Patent RU-2637697-C1 (RU)
Title: Способ подготовки угольной шихты для получения металлургического кокса
Inventor: Lizogub Pavel Vladimirovich
IPC: C10B57/08
Filed: 2016-12-02
Granted: 2017-12-06
Abstract: Изобретение относится к коксохимическому производству, в частности к технологии подготовки угольной шихты для получения кокса. Способ подготовки угольной шихты для получения металлургического кокса включает подбор состава шихты в виде смеси углей жирный + газовый жирный, газовый жирный, коксовый, коксовый слабоспекающийся, коксовый отощенный, отощенный спекающийся и органическую добавку - каменноугольный пек. При подборе составляющих в состав шихты дополнительно вводят угли жирный (Ж) в количестве 3,0-16,0 мас.%, коксовый жирный (КЖ) - 1,0-8,0 мас.% и кокс нефтяной, при этом шихта содержит следующие компоненты в соотношении, мас.%: 
     
       
         
               
               
             
                 спекающие угли, в том числе: 
                   
               
                 - газовый жирный (ГЖ) 
                 13,0-18,0 
               
                 - жирный (Ж) 
                 3,0-16,0 
               
                 - смесь жирный + газовый  
                   
               
                 жирный (Ж+ГЖ) 
                 2,0-6,0 
               
                 при общем количестве 
                   
               
                 спекающих углей 
                 18,0-40,0; 
               
                 коксовые угли, в том числе: 
                   
               
                 - коксовый (К) 
                 19,0-22,0 
               
                 - коксовый жирный (КЖ) 
                 1,0-8,0 
               
                 при общем количестве 
                   
               
                 коксовых углей 
                 20,0-30,0; 
               
                 отощенные угли, в том числе: 
                   
               
                 - коксовый отощенный (КО) 
                 5,0-10,0 
               
                 - коксовый слабоспекающийся 
                   
               
                 (КС) 
                 14,9-18,0 
               
                 - отощенный спекающийся (ОС) 
                 10,0-22,0 
               
                 при общем количестве 
                   
               
                 отощенных углей 
                 29,9-44,0; 
               
                 каменноугольный пек, 
                   
               
                 гранулированный 
                 0,1-5,0 
               
                 кокс нефтяной 
                 0,1-6,0 
               
           
              
              
              
              
              
              
              
              
              
              
              
              
              
              
              
              
              
              
              
              
              
              
             
          
         
       
     
     После подготовки состава  шихты и после добавления добавок каменноугольного пека гранулированного и кокса нефтяного в смесь углей шихту дробят и равномерно смешивают в молотковых дробилках. Технический результат – улучшенная спекаемость и коксуемость шихты, получение кокса с повышенной механической прочностью и пониженной истираемостью. 3 пр.